(57)【要約】【課題】等価直列抵抗のさらなる低減が図られる電解コンデンサを提供する。【解決手段】電解コンデンサは、アルミニウム線４ａを編み込んだ編み込み体４からなる陽極体３と、陰極体と、陽極リードタブ端子と、陰極リードタブ端子を備えている。１本のアルミニウム線４ａと陰極体６との間で形成される１つのコンデンサが、およそアルミニウム線の本数に対応する数だけ並列に接続されている。【選択図】図４
2012069631.tif 000002
【特許請求の範囲】
【請求項１】
複数の金属線を束ねた陽極体と、
前記陽極体に電気的に接続された陽極端子部と、
前記陽極体と対向するように配置された陰極体と、
前記陰極体に電気的に接続された陰極端子部と
前記陽極体と前記陰極体との間に位置する誘電体部と
を有するコンデンサ素子を備え、
前記コンデンサ素子では、前記陽極端子部が接続されている部分以外の前記陽極体の前記金属線の部分が前記誘電体部によって覆われて、前記金属線と前記陰極体との間で形成されるコンデンサが並列に接続されている、電解コンデンサ。
【請求項２】
前記陽極体は、前記金属線を編み込んだ編み込み体である、請求項１記載の電解コンデンサ。
【請求項３】
前記金属線の表面には、所定のエッチング処理を施すことによって凹凸が形成された、請求項１または２に記載の電解コンデンサ。
【請求項４】
複数の前記金属線のそれぞれは、一本の線として、前記陽極体において互いに対向する一端から他端へ延在するように配置された、請求項１〜３のいずれかに記載の電解コンデンサ。
【請求項５】
前記コンデンサ素子は固体電解質を含む、請求項１〜４のいずれかに記載の電解コンデンサ。
【請求項６】
前記陽極体および前記陰極体が巻回された、請求項１〜５のいずれかに記載の電解コンデンサ。
【請求項７】
前記陽極体は平板状とされた、請求項１〜５のいずれかに記載の電解コンデンサ。
【発明の詳細な説明】
【技術分野】
【０００１】
本発明は電解コンデンサに関し、特に、巻回式の電解コンデンサあるいは単板状の電解コンデンサに関するものである。
【背景技術】
【０００２】
電解コンデンサには、用途に応じて種々の形態の電解コンデンサがある。そのような電解コンデンサとして、陽極体と陰極体とを巻回した巻回式の電解コンデンサと、板状の陽極体に陰極体を被覆した単板状の電解コンデンサとについて説明する。
【０００３】
はじめに、巻回式の電解コンデンサとして、アルミニウム箔を陽（陰）極体とした電解コンデンサについて説明する。まず、比較的純度の高いアルミニウム金属を、厚みがおよそ０．１ｍｍ程度になるように均一に圧延することによって、アルミニウム箔を形成する。次に、そのアルミニウム箔に電解エッチング処理を施すことによって、アルミニウム箔の表面に均一な凹凸（ピット）を形成する。
【０００４】
次に、アジピン酸アンモニウム水溶液を用いて、一定電圧のもとで電解化成処理を施すことによって、アルミニウム箔の表面に酸化被膜を形成する。次に、酸化被膜が形成されたアルミニウム箔を所定の寸法に裁断することによって、陽極体となる帯状の陽極箔を形成する。一方、アルミニウム箔を所定の寸法に裁断することによって、陰極体となる帯状の陰極箔を形成する。次に、帯状の陽（陰）極箔の長手方向の所定の位置に、陽（陰）極リードタブ端子を接続する。
【０００５】
次に、陽極箔と陰極箔との間等に所定のセパレータ紙を介在させて、巻芯にて陽（陰）極箔等を一端側を挟み込む。次に、巻芯を所定の向きに回転させることによって、図１１に示すように、陽極箔１０３、陰極箔１０６、セパレータ紙１０７を巻き取り、コンデンサ素子１０２を形成する。次に、コンデンサ素子１０２を陰極となる導電性高分子（チオフェン）に浸漬することによって、その導電性高分子（図示せず）をコンデンサ素子１０２に含浸させる。次に、導電性高分子を含浸させたコンデンサ素子を所定の有底のアルミニウムケース（図示せず）に収容する。そして、ゴムパッキングにてアルミニウムケースを封口することによって、巻回式の電解コンデンサが完成する。
【０００６】
次に、単板状の電解コンデンサについて説明する。まず、巻回式の電解コンデンサの場合と同様に、酸化被膜が形成されたアルミニウム箔を所定の寸法に裁断することによって、陽極体となる陽極箔を形成する。次に、陽極箔における所定の部分に樹脂層１４１（図１２参照）を形成する。次に、陽極箔を導電性高分子（チオフェン）に浸漬することにより、陽極箔における所定の表面に導電性高分子層を形成する。次に、図１２に示すように、その導電性高分子層の表面にカーボン層１４３を形成し、さらに、そのカーボン層の表面に銀層１４４を形成することにより、コンデンサ素子１０２を形成する。
【０００７】
次に、コンデンサ素子１０２において露出した陽極箔１０３を、陽極端子となるリードフレームの部分へ溶接することにより接続し、コンデンサ素子１０２の銀層１４４を、銀接着材１４８（図１３参照）によって陰極端子となるリードフレームの部分へ接続する。次に、リードフレームに接続されたコンデンサ素子１０２を所定の樹脂１４９（図１３参照）によって封止する。次に、樹脂によって封止されたコンデンサ素子をリードフレームから切り離す。そして、図１３に示すように、陽極端子１５０および陰極端子１５１を樹脂１４９の表面に沿って折り曲げることによって、電解コンデンサ１０１が完成する。巻回式の電解コンデンサと単板状の電解コンデンサは、上記のように形成される。
【０００８】
近年、電子機器の小型化に伴って、電解コンデンサにも小型化と大容量化が要求されている。また、中央演算装置（ＣＰＵ：Central Processing Unit）等の信号処理の高速化と低消費電力化に伴って、高周波領域において使用が可能であり大電流に対応が可能な電解コンデンサが求められている。
【０００９】
このような要求に応えるために、電解コンデンサが有する等価直列抵抗（ＥＳＲ：Equivalent Series Resistance）を低くすることが求められている。等価直列抵抗を低くするために、コンデンサ素子を並列接続させる手法があり、巻回式の電解コンデンサでは、複数の陽極リードタブ端子を陽極箔の所定の位置に接続させる手法がある。また、単板状の電解コンデンサでは、複数のコンデンサ素子を積層させる手法がある。なお、このような電解コンデンサを開示した文献として特許文献１，２がある。
【先行技術文献】
【特許文献】
【００１０】
【特許文献１】特開２００４−１７９６２１号公報
【特許文献２】国際公開第２００６/１２３４５１号公報
【発明の概要】
【発明が解決しようとする課題】
【００１１】
本発明は、上述した電解コンデンサの開発の一環でなされたものであり、その目的は、等価直列抵抗のさらなる低減が図られる電解コンデンサを提供することである。
【課題を解決するための手段】
【００１２】
本発明に係る電解コンデンサは、複数の金属線を束ねた陽極体と陽極端子部と陰極体と陰極端子部と誘電体部とを有するコンデンサ素子を備えている。陽極端子部は、陽極体に電気的に接続されている。陰極体は、陽極体と対向するように配置されている。陰極端子部は、陰極体に電気的に接続されている。誘電体部は、陽極体と陰極体との間に位置する。コンデンサ素子では、陽極端子部が接続されている部分以外の陽極体の金属線の部分が誘電体部によって覆われて、金属線と陰極体との間で形成されるコンデンサが並列に接続されている
【発明の効果】
【００１３】
本発明に係る電解コンデンサによれば、まず、コンデンサ素子の陽極体として複数の金属線を束ねた陽極体を備えている。これにより、導電性箔からなる陽極体を有する電解コンデンサと比べると、陽極体の表面が増加して電解コンデンサとしての容量を増やすことができる。さらに、その陽極体では、陽極端子部が接続されている部分以外の金属線の部分が誘電体部によって覆われている。これにより、金属線と陰極体との間で形成される複数のコンデンサが並列に接続されることになり、等価直列抵抗を大幅に下げることができる。
【図面の簡単な説明】
【００１４】
【図１】本発明の実施の形態１に係る電解コンデンサのコンデンサ素子における陽極体を示す部分拡大平面図である。
【図２】同実施の形態において、電解コンデンサの製造方法の一工程を示す斜視図である。
【図３】同実施の形態において、図２に示す工程の後に行われる工程を示す断面図である。
【図４】同実施の形態において、電解コンデンサの効果を説明するための第１の部分斜視図である。
【図５】同実施の形態において、電解コンデンサの効果を説明するための第２の部分斜視図である。
【図６】比較例に係る電解コンデンサを説明するための部分斜視図である。
【図７】本発明の実施の形態２に係る電解コンデンサの製造方法の一工程を示す正面図である。
【図８】同実施の形態において、図７に示す工程の後に行われる工程を示す断面図である。
【図９】同実施の形態において、電解コンデンサの効果を説明するための部分斜視図である。
【図１０】同実施の形態において、変形例に係る電解コンデンを示す断面図である。
【図１１】第１の従来例に係る電解コンデンサの製造方法の一工程を示す斜視図である。
【図１２】第２の従来例に係る電解コンデンサの製造方法の一工程を示す正面図である。
【図１３】図１２に示す工程の後に行われる工程を示す断面図である。
【発明を実施するための形態】
【００１５】
実施の形態１
ここでは、巻回式の電解コンデンサについて説明する。巻回式の電解コンデンサは、次のように製造される。まず、直径約０．１５ｍｍのアルミニウム線を複数用意する。次に、そのアルミニウム線に所定のエッチング処理を施すことによって、アルミニウム線の表面に均一な凹凸（ピット）を形成する。次に、数本のアルミニウム線を編み込むことによって、図１に示すように、陽極体３となる編み込み体４を形成する。
【００１６】
次に、アジピン酸アンモニウム水溶液を用いて、一定電圧のもとで電解化成処理を施すことによって、編み込み体４をなすアルミニウム線４ａの表面に、誘電体部として酸化被膜５（図４参照）を形成する。次に、酸化被膜５が形成されたアルミニウム線４ａの編み込み体４を所定の寸法に裁断することによって、帯状の陽極体３を形成する。なお、陽極体３の形成方法としては、まず、アルミニウム線の表面に酸化被膜を形成し、その酸化被膜が形成されたアルミニウム線を編み込んで編み込み体を形成するようにしてもよい。一方、アルミニウム箔を所定の寸法に裁断することによって、陰極体となる帯状の陰極箔を形成する。
【００１７】
次に、陽極体３の長手方向の所定の位置に、陽極リードタブ端子を接続し、また、陰極体６の長手方向の所定の位置に、陰極リードタブ端子を接続する。なお、図４に示すように、陽極リードタブ端子１０は、ボス部１６ａ、平板部１６ｂおよびリード線１６ｃを有しており、平板部１６ｂが陽極体３に直接接続される。また、同様に、陰極リードタブ端子（図示せず）も、ボス部、平板部およびリード線を有しており、平板部が陰極体に直接接続される。
【００１８】
次に、陽極体と陰極体との間に所定のセパレータ紙を挟み込むように配置し、その陽極体および陰極体等の一端側を所定の巻芯で挟み込む。次に、その状態で、巻芯を所定の向きに回転させることにより、図２に示すように、一端側から陽極体３、陰極体６およびセパレータ紙７，８が巻き取られて、コンデンサ素子２が形成される。
【００１９】
次に、コンデンサ素子２に対して、所定の寸法に裁断された陽極体３（編み込み体４）の切断面等に化成処理が施される。次に、重合により導電性高分子となるモノマーとして、たとえば、３，４−エチレンジオキシチオフェンと、酸化剤溶液として、たとえば、ｐ−トルエンスルホン酸第二鉄アルコール溶液との混合溶液をコンデンサ素子２に含浸させる。その後、熱化学重合させることにより、コンデンサ素子２に固体電解質として導電性高分子９（図３参照）を含浸させる。なお、電解質としては、この他に、たとえば、ポリピロール、ポリフラン、または、ポリアニリン等の導電性高分子材料、あるいは、ＴＣＮＱ錯塩（７，７，８，８−テトラシアノキノジメタン）を用いてもよい。
【００２０】
次に、コンデンサ素子２に封止用ゴムパッキング２２（図３参照）を装着する。封止用ゴムパッキングには、陽（陰）極リードタブ端子１０，１３（図２参照）に対応した所定の位置に２つの開口部が形成されている。封止用ゴムパッキングは、陽（陰）極リードタブ端子１０，１３のリード線を、対応する開口部に挿通させることによってコンデンサ素子２に装着される。
【００２１】
次に、封止用ゴムパッキングが装着されたコンデンサ素子２を、所定の大きさの有底のアルミニウムケース２０（図３参照）に収納する。次に、アルミニウムケース２０の開口端側を横絞りとカールによって封止し、所定のエージング処理を施す。次に、アルミニウムケース２０のカール面に、プラスチック製の座板２４（図３参照）を取り付ける。
【００２２】
座板２４には、陽（陰）極リードタブ端子１０，１３の位置に対応した２つの開口部２４ａ（図３参照）が形成されている。座板２４は、陽（陰）極リードタブ端子１０，１３のリード線を、対応する開口部２４ａに挿通させることによってコンデンサ素子２に装着される。その後、図３に示すように、座板２４の開口部２４ａより突出した各リード線を電極端子として、プレス加工と折り曲げ加工を施すことにより、電解コンデンサ１が完成する。
【００２３】
上述した電解コンデンサでは、陽極体３として、アルミニウム線を編み込んだ編み込み体４とすることで、電解コンデンサの等価直列抵抗を大幅に低減することができる。このことについて説明する。図４は、陽極体３である編み込み体４を簡略化して示すとともに、巻回される陽極体３と陰極体６とを、説明の便宜上、延ばした状態で模式的に示す斜視図である。また、電解コンデンサでは、コンデンサ素子２に固体電解質として導電性高分子層（図示せず）を含浸させており、この場合、導電性高分子層は編み込み体４に保持されている。
【００２４】
図４に示すように、編み込み体４を構成する複数のアルミニウム線４ａの表面には、誘電体部として酸化被膜５が形成されている。そのアルミニウム線４ａには、陽極リードタブ端子１０の平板部１６ｂが、圧着あるいは溶接によって酸化被膜５を破るようにして電気的に接続されている。酸化被膜５は、陽極リードタブ端子１０を接続する前にアルミニウム線４ａの表面に形成されているため、陽極リードタブ端子１０が接続されている部分以外のアルミニウム線４ａの部分は、酸化被膜５によって覆われている。これにより、陽極リードタブ端子１０に電気的に接続されている１本のアルミニウム線４ａと陰極体６との間で１つのコンデンサが形成されることになる。
【００２５】
そうすると、まず、図１あるいは図４に示すように、陽極体３として、複数のアルミニウム線４ａが編み込まれた編み込み体４が形成されていることで、ほぼ同じ寸法のアルミニウム箔からなる陽極体を有する電解コンデンサ（比較例１）と比べると、陽極体３の表面が増加して電解コンデンサとしての容量を増やすことができる。さらに、上述した電解コンデンサでは、図５に示すように、１本のアルミニウム線４ａと陰極体６との間で形成される１つのコンデンサＣが、およそアルミニウム線の本数に対応する数だけ並列に接続されていることになる。その結果、比較例１の電解コンデンサと比べると、等価直列抵抗（ＥＳＲ）を大幅に下げることができる。
【００２６】
また、上述した電解コンデンサでは、導電性の繊維をプレスした状態で導電性の繊維に酸化被膜を形成した電解コンデンサの場合（比較例２：特開２００９−１７６９７２号公報）と比べても、等価直列抵抗を下げることができる。
【００２７】
すなわち、比較例２では、導電性の繊維としてのタンタルの繊維集合体のうち陽極体となる部分がプレスされて焼結されるため、プレスされたタンタルの繊維集合体の部分では、繊維同士が接触した状態で酸化被膜が形成されることになる。このため、プレスされた繊維集合体の部分では、導電性の繊維はいたるところで互いに電気的に繋がった状態になる。図６は、そのような状態の導電性の繊維１０４ａを含む陽極体と、その陽極体に対向する陰極体１０６を模式的に示す斜視図である。図６に示すように、このような電解コンデンサでは、導電性の繊維１０４ａがいたることで互いに電気的に繋がっている格子状の陽極体が配置されていることになり、複数の容量の小さいコンデンサを並列接続させるような配置にはならず、等価直列抵抗（ＥＳＲ）を下げることができない。
【００２８】
これに対して、上述した電解コンデンサ１では、アルミニウム線４ａの表面に酸化被膜５を形成し、その酸化被膜５が形成されたアルミニウム線４ａを編み込んで編み込み体４を形成することで、陽極リードタブ端子１０が接続されている部分以外のアルミニウム線４ａの部分は、酸化被膜５によって覆われていることになる。これにより、上述したように、容量の小さい複数のコンデンサが並列に接続されたことになって、等価直列抵抗（ＥＳＲ）を大幅に下げることができる。この観点から、陽極リードタブ端子１０の平板部１６ｂは、編み込み体４をなすすべてのアルミニウム線４ａに電気的に接続されていることが好ましい。陽極リードタブ端子１０とアルミニウム線４ａとの接続は、金属かしめ、抵抗溶接あるいはレーザ溶接等によって行われることが好ましい。
【００２９】
また、アルミニウム箔からなる陽極体を有する電解コンデンサでは、アルミニウム箔を裁断し加工する際にアルミニウム箔の切り口からバリが発生することがあるため、その切り口からリーク電流が生じたり電気的な短絡が生じたりするおそれがある。これに対して、上述した電解コンデンサでは、束ねられたアルミニウム線４ａの両端部分に切り口が形成されて、その切り口に化成処理が施されることで、そのようなリーク電流や電気的短絡を抑制することができる。
【００３０】
さらに、陽極体３をアルミニウム線４ａの編み込み体４とすることで、陰極体の一部となる導電性高分子９を保持しやすくなる。編み込み体４の編み方としては、たとえば、三つ編みや筒編み等が好ましい。また、編み込み体４のアルミニウム線４ａの断面形状としては、角を有していない円形あるいは楕円形が好ましい。
【００３１】
変形例
上述した電解コンデンサでは、陽（陰）極リードタブ端子が１本の場合を例に挙げて説明した。陽（陰）極リードタブ端子の本数としては１本に限られず複数本でもよい。ここでは、陽（陰）極リードタブ端子が２本の場合について説明する。
【００３２】
まず、２本の陽極リードタブ端子をそれぞれ陽極体の長手方向の所定の位置に接続し、また、２本の陰極リードタブ端子をそれぞれ陰極体の長手方向の所定の位置に接続する。その後、図２および図３に示す工程と実質的に同じ工程を経て、電解コンデンサが完成する。
【００３３】
このような、２本の陽（陰）極リードタブ端子を備えた電解コンデンサにおいても、１本のアルミニウム線に２本の陽極リードタブ端子が接続されることで、１本のアルミニウム線と陰極体との間で２つのコンデンサが形成されて、およそアルミニウム線の本数の２倍に相当する数のコンデンサが並列接続されることになる。その結果、ほぼ同じ寸法のアルミニウム箔からなる陽極体を有する電解コンデンサ（比較例１）と比べると、容量の小さい、さらに多くのコンデンサが並列に接続されたことになり、電解コンデンサとしての容量を増やすことができるとともに、等価直列抵抗（ＥＳＲ）をさらに下げることができる。
【００３４】
なお、変形例では、複数の陽（陰）極リードタブ端子の本数として２本を例に挙げたが、３本以上でもよい。
【００３５】
実施の形態２
ここでは、単板状の電解コンデンサについて説明する。単板状の電解コンデンサは、次のように形成される。まず、アルミニウム線を編み込むことにより編み込み体を形成する。次に、編み込み体に所定のエッチング処理を施すことによって、アルミニウム線の表面に均一な凹凸（ピット）を形成する。次に、アジピン酸アンモニウム水溶液を用いて、一定電圧のもとで電解化成処理を施すことによって、編み込み体をなすアルミニウム線の表面に誘電体部として酸化被膜５（図９参照）を形成する。
【００３６】
次に、酸化被膜が形成されたアルミニウム線の編み込み体を所定の寸法に裁断することによって、板状（平板状）の陽極体を形成する。なお、編み込み体を裁断する場合、当初、所定の寸法よりも大きく裁断しておき、後述するリードフレームに搭載する際に所定の寸法に裁断するようにしてもよい。
【００３７】
次に、所定の寸法に裁断された陽極体（編み込み体）の切断面等に化成処理が施される。次に、陽極体における所定の部分に樹脂層４１（図７参照）を形成する。次に、重合により導電性高分子となるモノマーとして、たとえば、３，４−エチレンジオキシチオフェンと、酸化剤溶液として、たとえば、ｐ−トルエンスルホン酸第二鉄アルコール溶液との混合溶液をコンデンサ素子に含浸させる。その後、熱化学重合させることにより、陽極体の表面に固体電解質として導電性高分子（層）９（図７参照）を形成する。
【００３８】
次に、導電性高分子（層）９の表面に接触するようにカーボン層４３を形成する。次に、図７に示すように、カーボン層４３の表面に接触するように銀層４４を形成する。この時点で、露出した陽極体３の部分が陽極部４５となり、銀層４４によって覆われた部分が陰極部４６となるコンデンサ素子２が形成される。
【００３９】
次に、コンデンサ素子を所定のリードフレーム（図示せず）に搭載する。コンデンサ素子の陽極部を、陽極端子となる部分に抵抗溶接あるいはレーザ溶接等によって接続する。このとき、陽極部に露出した編み込み体の各アルミニウム線が陽極端子となる部分に電気的に接続されることが好ましい。また、コンデンサ素子の陰極部を陰極端子となる部分に銀接着材４８（図８参照）によって接続する。
【００４０】
次に、所定の外装樹脂によってコンデンサ素子を封止する。外装樹脂によって封止されたコンデンサ素子をリードフレームから切り離し、残された陽極端子となる部分と陰極端子となる部分を外装樹脂に沿って折り曲げることで、図８に示すように、陽極端子５０および陰極端子５１を備えた電解コンデンサ１が完成する。
【００４１】
上述した電解コンデンサでは、陽極体３として、アルミニウム線４ａを編み込んだ編み込み体４とすることで、電解コンデンサの等価直列抵抗（ＥＳＲ）を大幅に低減することができる。図９は、陽極体３である編み込み体４を簡略化して示すとともに、その露出した陽極部４５と、編み込み体４を覆うように形成された陰極部４６とを模式的に示す斜視図である。
【００４２】
図９に示すように、編み込み体４を構成する複数のアルミニウム線４ａの表面には、誘電体部として酸化被膜５が形成されている。そのアルミニウム線４ａには、陽極端子５０が溶接等によって酸化被膜５を破るようにして電気的に接続されている。酸化被膜５は、陽極端子５０を接続する前にアルミニウム線４ａの表面に形成されているため、陽極端子５０が接続されている部分以外のアルミニウム線４ａの部分は、酸化被膜５によって覆われている。これにより、陽極端子５０に電気的に接続されている１本のアルミニウム線４ａと陰極部４６との間で１つのコンデンサＣが形成されることになる。
【００４３】
そうすると、まず、図９に示すように、陽極体３として、複数のアルミニウム線４ａが編み込まれた編み込み体４が形成されていることで、ほぼ同じ寸法のアルミニウム箔からなる陽極体を有する電解コンデンサ（比較例１）と比べると、陽極体３の表面が増加して電解コンデンサとしての容量を増やすことができる。さらに、上述した電解コンデンサでは、図９に示すように、１本のアルミニウム線４ａと陰極部４６との間で形成される１つのコンデンサＣが、およそアルミニウム線の本数に対応する数だけ並列に接続されていることになる。その結果、比較例１の電解コンデンサと比べると、等価直列抵抗（ＥＳＲ）を大幅に下げることができる。
【００４４】
また、すでに説明したように、導電性の繊維をプレスした状態で導電性の繊維に酸化被膜を形成した電解コンデンサの場合（比較例２：特開２００９−１７６９７２号公報）と比べても、等価直列抵抗を下げることができる。
【００４５】
なお、上述した電解コンデンサでは、一つのコンデンサ素子を封止した電解コンデンサを例に挙げて説明した。コンデンサ素子の数としては一つに限られず、図１０に示すように、複数のコンデンサ素子を積層させた電解コンデンサにも適用することができる。
【００４６】
また、コンデンサ素子をリードフレームに搭載する際に、陽極部に露出した編み込み体の各アルミニウム線が陽極端子となる部分に電気的に接続されることを説明したが、この陽極端子となる部分に電気的に接続される部分以外に、編み込み体の各アルミニウム線を互いに電気的に接続する部分を別途設けるようにしてもよい。
【００４７】
さらに、前述した電解コンデンサの場合と同様に、陽極体３をアルミニウム線４ａの編み込み体４とすることで、陰極体の一部となる導電性高分子層９を保持しやすくなる。また、陽極部４５では、束ねられたアルミニウム線４ａの両端部分に形成される切り口のうち一端側の切り口が位置し、その切り口に化成処理が施されることで、リーク電流や電気的短絡を抑制することができる。さらに、編み込み体４の編み方としては、たとえば、三つ編みや筒編み等が好ましく、また、編み込み体４のアルミニウム線４ａの断面形状としては、角を有していない円形あるいは楕円形が好ましい。
【００４８】
また、上記各実施の形態では、陽極体をなす編み込み体の金属線としてアルミニウム線を例に挙げて説明したが、弁金属であれば、アルミニウム線に限られず、たとえば、ニオブ線、タンタル線あるいはチタン線等を用いてもよい。
【００４９】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【産業上の利用可能性】
【００５０】
本発明は、巻回式の電解コンデンサおよび単板状の電解コンデンサ等に有効に利用される。
【符号の説明】
【００５１】
１  電解コンデンサ、２  コンデンサ素子、３  陽極体、４  編み込み体、４ａ  アルミニウム線、５  酸化被膜、６  陰極体、７  セパレータ紙、８  セパレータ紙、９  導電性高分子、１０  陽極リードタブ端子、１３  陰極リードタブ端子、１６ａ  ボス部、１６ｂ  平板部、１６ｃ  リード線、２０  アルミニウムケース、２４  座板、４１  樹脂層、４２  導電性高分子層、４３  カーボン層、４４  銀層、４５  陽極部、４６  陰極部、４８  銀接着材、４９  外装樹脂、５０  陽極端子、５１  陰極端子。
【図１】
2012069631.tif 000003
【図２】
2012069631.tif 000004
【図３】
2012069631.tif 000005
【図４】
2012069631.tif 000006
【図５】
2012069631.tif 000007
【図６】
2012069631.tif 000008
【図７】
2012069631.tif 000009
【図８】
2012069631.tif 000010
【図９】
2012069631.tif 000011
【図１０】
2012069631.tif 000012
【図１１】
2012069631.tif 000013
【図１２】
2012069631.tif 000014
【図１３】
2012069631.tif 000015